(57)【要約】【課題】電子写真複写機のブラーの問題及び複写用紙の搬送不良の問題を抑制することを目的とする。【解決手段】電子写真複写機内の複写用紙ガイド部品を複写用紙の帯電を抑える熱可塑性樹脂とする。熱可塑性樹脂は、複写用紙を正極性に帯電させる樹脂と、複写用紙を負極性に帯電させる樹脂の共重合物あるいは、複写用紙を正極性に帯電させる樹脂と、複写用紙を負極性に帯電させる樹脂の混合物である。芳香族ビニル化合物とアクリル酸エステルの共重合体、ポリフッ化ビニリデンとポリアクリル酸エステルの混合物、あるいはポリカーボネートとシアン化ビニル化合物と芳香族ビニル化合物と共役ジエンの共重合体の混合物を用いることが出来る。熱可塑性樹脂にはカーボンブラック、炭素繊維、金属酸化物、帯電防止剤を添加することができる。【選択図】図１
2005035747.tif 000002
【特許請求の範囲】
【請求項１】
複写用紙に対して摩擦による帯電が少ない熱可塑性樹脂を用いた複写用紙ガイド部品もちいることを特徴とする、電子写真複写機内の複写用紙の帯電抑制方法。
【請求項２】
熱可塑性樹脂が、複写用紙を正極性に帯電させる樹脂と、複写用紙を負極性に帯電させる樹脂の共重合物である、請求項１に記載の複写用紙の帯電抑制方法。
【請求項３】
熱可塑性樹脂が芳香族ビニル化合物とアクリル酸エステルの共重合体である請求項２に記載の複写用紙の帯電抑制方法。
【請求項４】
熱可塑性樹脂が、複写用紙を正極性に帯電させる樹脂と、複写用紙を負極性に帯電させる樹脂の混合物である、請求項１に記載の複写用紙の帯電抑制方法。
【請求項５】
熱可塑性樹脂がポリフッ化ビニリデンとポリアクリル酸エステルの混合物である、請求項４に記載の複写用紙の帯電抑制方法。
【請求項６】
熱可塑性樹脂がポリカーボネートとシアン化ビニル化合物と芳香族ビニル化合物と共役ジエンの共重合体の混合物である、請求項４に記載の複写用紙の帯電抑制方法。
【請求項７】
熱可塑性樹脂にカーボンブラック、炭素繊維、金属酸化物、帯電防止剤のいずれか一以上を含有した請求項１から請求項６のいずれか一項に記載の複写用紙の帯電抑制方法。
【発明の詳細な説明】
【技術分野】
【０００１】
本発明は、複写用紙の搬送部品となるガイド部品、特に複写用紙搬送用ローラと複写用紙の摩擦に因る複写用紙帯電の抑制方法に関する。
【背景技術】
【０００２】
電子写真複写機内において、用紙カセットから複写用紙を取り上げるピックアップローラ、複写機内で複写用紙を搬送するための中間ローラや駆動ローラ、複写機から複写用紙を排出するための排出ローラなど多数のガイド部品が存在する。これらの、複写用紙搬送用ガイド部品には、金属材料、プラスチック材料などが使用されている。これら複写用紙搬送用ガイド部品と複写用紙との摩擦帯電による、ローラへの巻き付きを防止する方法として、ローラに除電ブラシを接触させる、または前者に更に除電ブラシを介して交流バイアスを印加する方法が記載されている。
【特許文献１】実公昭５７−４１７９３号
【特許文献２】特開昭５６−１４３４７４号
【発明の開示】
【発明が解決しようとする課題】
【０００３】
しかしながら従来、複写用紙搬送用ガイド部品と複写用紙との摩擦による複写用紙の帯電には殆ど注目されていなかった。電子写真複写機は、感光体上に形成されたプラスあるいはマイナスの極性を持った静電潜像を形成させた後、静電潜像と正極性に帯電させたトナーを静電気力によって静電潜像上に吸着させ、その後感光体上のトナー像を複写用紙に転写させ、定着機でトナー増を定着させることで複写が完成する。そのため電子写真複写機内の複写用紙ガイド部品との摩擦により複写用紙が帯電すると、帯電しているトナーは複写用紙の帯電に引き寄せられたり、あるいはトナーが複写用紙と反発してしまい、その結果、複写しようとする場所以外の部分トナーが付着するトナー飛散（ブラー）を生じ、複写の不具合の原因となる。また、複写機内のガイド部品との摩擦により複写用紙が帯電すると、複写用紙がロールに付着してしまい、複写用紙の搬送不良を招きやすい。
本発明では、摩擦に因っても複写用紙が帯電しにくい樹脂組成物を用いて電子写真複写機の複写用紙ガイド部品を作成することにより、ブラーの問題、及び複写用紙の搬送不良の問題を抑制することを目的とする。
【課題を解決するための手段】
【０００４】
本発明によれば、電子写真複写機内の複写用紙ガイド部品を、複写用紙の帯電列と近づけ、好ましくは等しくなるように調整して作成することにより、複写用紙の帯電抑制が可能となる。
【発明の効果】
【０００５】
本発明によれば、電子写真複写機内の複写用紙ガイド部品を、複写用紙の帯電を抑える熱可塑性樹脂から作成することにより、ブラーによる複写不良の問題、及び複写用紙の搬送不良の問題を抑制することが出来る。
【発明を実施するための最良の形態】
【０００６】
以下本発明を詳細に説明する。
本発明の、電子写真複写機のガイド部品を構成する熱可塑性樹脂は、複写用紙を正極性に帯電させる樹脂と、複写用紙を負極性に帯電させる樹脂の共重合物であり、具体的には芳香族ビニル化合物とアクリル酸エステルの共重合体が挙げられる。また、本発明の電子写真複写機のガイド部品を構成する熱可塑性樹脂は複写用紙を正極性に帯電させる樹脂と、複写用紙を負極性に帯電させる樹脂の混合物であり、具体的にはポリフッ化ビニリデンとポリアクリル酸エステルの混合物、ポリカーボネートとシアン化ビニル化合物と芳香族ビニル化合物と共役ジエンの共重合体の混合物である。
芳香族ビニル化合物は、スチレン、α−メチルスチレンおよびこれらの誘導体である。これらの複数種を同時に用いることも可能である。芳香族ビニル化合物とアクリル酸エステルの共重合体に用いられるアクリル酸エステルは、アクリル酸、メタクリル酸、クロトン酸のメチルエステル、エチルエステル、プロピルエステル、ブチルエステルなどであり、これらの複数種を同時に用いることも可能である。芳香族ビニル化合物とアクリル酸エステルは、ランダム共重合、ブロック共重合、グラフト共重合などで共重合されている。芳香族ビニル化合物は複写用紙を正極性に帯電させ、アクリル酸エステルは複写用紙を負極性に帯電させるため、共重合体中の構成比率を変えることにより、帯電特性を変化させることが出来る。
ポリフッ化ビニリデンは、１，２−ジフルオロエタンを主成分として重合して得られる樹脂であり、単独重合体、共重合体がある。
ポリアクリル酸エステルは、アクリル酸、メタクリル酸、クロトン酸のメチルエステル、エチルエステル、プロピルエステル、ブチルエステルなどであり、これらの複数種を同時に用いることも可能である。ポリフッ化ビニリデンとポリアクリル酸エステルは任意の比率で混合可能である。ポリフッ化ビニリデンは複写用紙を正極性に帯電させ、ポリアクリル酸エステルは複写用紙を負極性に帯電させるため、混合比率を変化させることにより、帯電特性を変化させることが出来る。
ポリカーボネートはビスフェノールＡあるいはビスフェノールＡの誘導体とホスゲンの縮重合で得られる樹脂である。シアン化ビニル化合物としては例えばアクリロニトリル、あるいはその誘導体がある。共役ジエンは、ブタジエン、イソプレンまたはこれらの誘導体である。シアン化ビニル化合物と芳香族ビニル化合物と共役ジエンはランダム共重合、ブロック共重合、グラフト共重合などで共重合した樹脂を用いることが出来る。ポリカーボネートは複写用紙を負極性に帯電させ、シアン化ビニル化合物と芳香族ビニル化合物と共役ジエンの共重合体は複写用紙を正極性に帯電させるため、その混合比率を変えることにより、帯電特性を変化させることが出来る。
（複写用紙の帯電列順位の測定方法）
樹脂の帯電列を調整することにより、複写用紙の帯電列に近づけることが可能である。芳香族ビニル化合物とアクリル酸エステルの共重合体の芳香族ビニル化合物とアクリル酸エステルの構成比率、ポリフッ化ビニリデンとポリアクリル酸エステルの混合比率、ポリカーボネートとシアン化ビニル化合物と芳香族ビニル化合物と共役ジエンの共重合体の混合比率は、次の手法により決定することが出来る。複写機に使用する複写用紙を図１のように斜面に設置しイオン化エアーを用いて複写用紙の除電を行う。一方、樹脂組成物を用いて円柱形状物を成形しておき、これをイオン化エアーやアルコールなどの水溶性有機溶媒で除電した後、斜面上部より転がり落とし、円柱形状物に発生した電荷量をファラデーケージにより計測する。この方法により、複写用紙の帯電量の絶対値が小さくなる樹脂組成物の構成比率、あるいは混合比率を知ることが出来る。すなわち樹脂の帯電特性を調整することが出来るのである。
樹脂自体の帯電を抑制する目的で導電性化合物を添加することが出来る。導電性化合物として、例えばカーボンブラック、炭素繊維、金属酸化物、帯電防止剤が挙げられる。表面抵抗値が１０１２Ω／□以下となるように添加するのが好ましい。
ポリフッ化ビニリデンとポリアクリル酸エステルの混合、ポリカーボネートとシアン化ビニル化合物と芳香族ビニル化合物と共役ジエンの共重合体の混合は、具体的には例えば変シェルやタンブラーミキサーにより機械的に混合した後、単軸あるいは二軸押出機により溶融混練する方法がある。樹脂に導電性化合物を添加する場合も同様の方法により、溶融混練することが可能である。樹脂を用いた成形物等は、樹脂組成物を製造してから成形しても良いし、あるいは、ヘンシェルやタンブラーにより樹脂を機械的に混合した後、射出成形機により成形品を得るなどすることが出来る。
更に樹脂組成物には通常使用されている添加物などを添加することが出来ることはいうまでもない。例えば、目的を損なわない範囲でタルク、マイカ、シリカやアルミナ、チタン酸カリウムウィスカー、酸化カルシウムなどの金属酸化物、珪酸カルシウム、ガラス繊維、ガラスフレーク、ガラスビーズ等の無機充填材を添加することが出来る。また、酸化防止剤、紫外線防止剤、カップリング剤、難燃剤、三酸化アンチモンなどの難燃助剤、着色剤を配合することも可能である。
【実施例１】
【０００７】
以下実施例によって本発明を具体的に説明する。なお、各測定は以下の条件によって行った。
ファラデーケージはＥｌｅｃｔｒｏ  Ｔｅｃｈ  Ｓｙｓｔｅｍ社のファラデーケージを使用した。
帯電圧測定器はＭＯＮＲＯＥ  ＥＬＥＣＴＲＯＮＩＣＳ社のＩＳＯＰＲＯＢＥ  ＥＬＥＣＴＲＯＳＴＡＴＩＣ  ＶＯＬＴＭＥＴＥＲ  ＭＯＤＥＬ２７９を使用した。
（実施例１）
芳香族ビニル化合物とアクリル酸エステルの共重合体として、スチレン比率が５５重量％、アクリル酸エステル比率が４５重量％のスチレンとメタクリル酸メチルのランダム共重合体（電気化学工業製ＴＸ樹脂）を射出成形し、長さ３０ｍｍ、巾３０ｍｍ、高さ１０ｍｍの直方体形状物を成形した。金属製の傾斜角３０°、長さ３００ｍｍの斜面上に斜面と同じサイズの複写用紙を固定し、複写用紙の表面にイオン化エアーを当てることで複写用紙の除電を行った。一方、樹脂製の直方体形状物をイオン化エアーにより除電し、斜面上部よりこれを滑り落とした。斜面の下部に設置下ファラデーケージにより、直方体形状物の帯電量を測定した。また、帯電圧測定器を用いて、斜面の直方体形状物が接触した部分の帯電電圧を測定し、複写用紙の帯電電圧を直接観察した。この時、プローブと複写用紙表面の距離は１０ｍｍとした。評価結果を表１に示すが、直方体形状物、および複写用紙の帯電は少なかった。
（実施例２）
ポリフッ化ビニリデンとポリアクリル酸エステルの混合物として、ポリフッ化ビニリデン（ソルベイソクレシス製ＭＰ−１０）２５重量％と、ポリメタクリル酸メチル（三菱レイヨン製アクリペットＭＦ）７５重量％をタンブラーにより混合後、池貝機械社製ＰＣＭ−４５同方向回転型二軸押出機により押出し、コンパウンドを得た。このコンパウンドを射出成形することにより長さ３０ｍｍ、巾３０ｍｍ、高さ１０ｍｍの直方体形状物を成形し、実施例１と同様に複写用紙との摩擦により発生した帯電量の測定を行った。評価結果を表１に示すが、帯電は少なかった。
（実施例３）
ポリカーボネートとシアン化ビニル化合物と芳香族ビニル化合物と共役ジエンの共重合体の混合物としてもポリカーボネート（帝人化成製パンライトＬ−１２２５）６０重量％とアクリロニトリルとスチレンとブタジエンの共重合樹脂（電気化学工業製デンカＡＢＳ  ＳＥ−１０）４０重量％をタンブラーにより混合後、池貝機械社製ＰＣＭ−４５同方向回転型二軸押出機により押出し、コンパウンドを得た。このコンパウンドを射出成形することにより長さ３０ｍｍ、巾３０ｍｍ、高さ１０ｍｍの直方体形状物を成形し、実施例１と同様に複写用紙との摩擦により発生した帯電量の測定を行った。評価結果を表１に示すが、帯電は少なかった。
（実施例４）
ポリフッ化ビニリデンとポリアクリル酸エステルの混合物として、ポリフッ化ビニリデン（ソルベイソクレシス製ＭＰ−１０）１７重量％と、ポリメタクリル酸メチル（三菱レイヨン製アクリペットＭＦ）６８重量％と、導電性化合物としてカーボンブラック（電気化学工業製デンカアセチレンブラック粒状）１５重量％をタンブラーにより混合後、池貝機械社製ＰＣＭ−４５同方向回転型二軸押出機により押出し、コンパウンドを得た。このコンパウンドを射出成形することにより長さ３０ｍｍ、巾３０ｍｍ、高さ１０ｍｍの直方体形状物を成形した。成形品の表面抵抗値は１０４Ωであった。直方体形状物を用いて、実施例１と同様に複写用紙との摩擦により発生した帯電量の測定を行った。評価結果を表１に示すが、帯電は少なかった。
（比較例１）
ポリスチレン樹脂（東洋スチレン製トーヨースチールＧＰ−１）を用いて実施例１と同様に直方体形状物を作成し、実施例１と同様に複写用紙との摩擦により発生した帯電量の測定を行った。評価結果を表１に示すが、直方体形状物、及び複写用紙の表面に大きな値の帯電が観察された。
（比較例２）
ポリメタクリル酸メチル樹脂（三菱レイヨン製アクリペットＭＦ）を用いて比較例１と同様に複写用紙との摩擦により発生した帯電量の測定を行った。評価結果を表１に示すが、直方体形状物、及び複写用紙の表面に大きな値の帯電が観察された。
【０００８】
【表１】
2005035747.tif 000003
【産業上の利用可能性】
【０００９】
本発明によれば、摩擦に因っても複写用紙が帯電しにくい樹脂組成物を用いて電子写真複写機の複写用紙ガイド部品を作成することにより、ブラーの問題、及び複写用紙の搬送不良の問題を抑制することができる。
【図面の簡単な説明】
【００１０】
【図１】熱可塑性樹脂と複写用紙の摩擦帯電試験器
【符号の説明】
【００１１】
１  斜面
２  複写用紙
３  ファラデーケージ
１  熱可塑性樹脂から成形した直方体形状物
【図１】
2005035747.tif 000004